(57)【要約】【課題】  ブッシングに設けられた複数のノズル孔の各々より流出する溶融ガラスからガラス繊維を製造するに際し、製造される複数のガラス繊維の相互間で断面形状及び断面積の均一化を図ること。【解決手段】  複数のノズル孔５３が設けられたブッシング４を備え、複数のノズル孔５３の各々より流出する溶融ガラスＧからガラス繊維Ｇｍを製造するように構成されたガラス繊維の製造装置において、ノズル孔５３の内周面Ｓにおける表面粗さＲａの平均値が、２μｍ以下となるようにした。【選択図】図４
2019108262.tif 000002
【特許請求の範囲】
【請求項１】
複数のノズル孔が設けられたブッシングを備え、前記複数のノズル孔の各々より流出する溶融ガラスからガラス繊維を製造するように構成されたガラス繊維の製造装置であって、
前記ノズル孔の内周面における表面粗さＲａの平均値が、２μｍ以下であることを特徴とするガラス繊維の製造装置。
【請求項２】
前記ノズル孔の形状が扁平に形成され、
前記ガラス繊維として異形断面ガラス繊維を製造するように構成されていることを特徴とする請求項１に記載のガラス繊維の製造装置。
【請求項３】
前記ノズル孔の短径方向に沿った長さをＬ１とし、長径方向に沿った長さをＬ２としたとき、（Ｌ２／Ｌ１）の値が３〜１５の範囲内であることを特徴とする請求項２に記載のガラス繊維の製造装置。
【請求項４】
前記ノズル孔を囲う壁部が、該ノズル孔の短径方向で対向する一対の長壁部と、長径方向で対向する一対の短壁部とを有し、
前記一対の長壁部の各々が、下方に向けて口を開けた切欠き部を有し、
前記ノズル孔の開口面積をＡとし、
前記一対の短壁部の各々における内壁面のうち、前記切欠き部の頂部よりも下方に位置した壁面領域について、該壁面領域を前記ノズル孔の長径方向に沿う方向から視た場合の投影面積をＢとしたとき、
（Ａ／Ｂ）の値が２〜５０の範囲内であることを特徴とする請求項３に記載のガラス繊維の製造装置。
【請求項５】
前記内周面が、前記ノズル孔の短径方向で対向する一対の第一面と、長径方向で対向する一対の第二面とを有し、
前記第二面における表面粗さＲａの平均値が、前記第一面における表面粗さＲａの平均値よりも大きいことを特徴とする請求項２〜４のいずれかに記載のガラス繊維の製造装置。
【請求項６】
複数のノズル孔が設けられたブッシングを用いて、前記複数のノズル孔の各々より流出させた溶融ガラスからガラス繊維を製造するガラス繊維の製造方法であって、
前記ノズル孔の内周面における表面粗さＲａの平均値を、２μｍ以下としたことを特徴とするガラス繊維の製造方法。
【発明の詳細な説明】
【技術分野】
【０００１】
本発明は、ガラス繊維の製造装置および製造方法に関する。
【背景技術】
【０００２】
周知のように、ガラス繊維の一種として、その断面形状が扁平な異形断面ガラス繊維が製造されている（特許文献１を参照）。この異形断面ガラス繊維は、樹脂と混練して複合化した場合に高い補強効果を実現できることから、繊維強化プラスチック（ＦＲＰ）用の繊維として採用される等、様々な分野で利用されるに至っている。
【０００３】
異形断面ガラス繊維は、例えば、溶融ガラスを流通させるためのフィーダーの底部にブッシングを配置し、ブッシングに設けられた複数のノズル孔の各々から溶融ガラスを引き出しつつ冷却することで製造される。ノズル孔の形状は、製造されるガラス繊維の断面形状の基礎を形作ることから、異形断面ガラス繊維を製造する場合には、扁平な形状（長円形や楕円形等）とする場合が多い。
【先行技術文献】
【特許文献】
【０００４】
【特許文献１】国際公開第１９９９／０２８５４３号
【発明の概要】
【発明が解決しようとする課題】
【０００５】
ところで、異形断面ガラス繊維を製造する際には、複数のノズル孔の各々より流出する溶融ガラスの流量にバラつきが生じることに起因して、製造される複数の繊維の相互間で断面形状及び断面積を均一にすることが難しいという問題がある。
【０００６】
なお、上述のような問題は、異形断面ガラス繊維を製造する場合にのみ生じているものではない。断面形状が円形である通常のガラス繊維を製造する場合においても、同様に生じ得る問題である。
【０００７】
上記の事情に鑑みなされた本発明は、ブッシングに設けられた複数のノズル孔の各々より流出する溶融ガラスからガラス繊維を製造するに際し、製造される複数のガラス繊維の相互間で断面形状及び断面積の均一化を図ることを技術的な課題とする。
【課題を解決するための手段】
【０００８】
本発明の発明者は、研究を重ねた結果、複数のノズル孔の各々より流出する溶融ガラスの流量のバラつきを回避し、複数のガラス繊維の相互間で断面形状及び断面積を均一にするには、ノズル孔の内周面における元来の表面粗さ（未使用の状態における表面粗さ）を小さくすることが効果的であることを見出した。そして、ノズル孔の内周面における表面粗さＲａの平均値を２μｍ以下としておけば、ガラス繊維の製造中に複数のノズル孔の相互間で内周面の表面粗さがバラつくことを防止でき、各ノズル孔から流出する溶融ガラスの流量を可及的に均一にできることを知見した。
【０００９】
この知見に基づき、上記の課題を解決するために創案された本発明は、複数のノズル孔が設けられたブッシングを備え、複数のノズル孔の各々より流出する溶融ガラスからガラス繊維を製造するように構成されたガラス繊維の製造装置であって、ノズル孔の内周面における表面粗さＲａの平均値が、２μｍ以下であることに特徴付けられる。
【００１０】
このような構成によれば、複数のノズル孔の各々より流出する溶融ガラスの流量を可及的に均一にできるため、製造される複数のガラス繊維の相互間で断面形状及び断面積の均一化を図ることが可能となる。
【００１１】
上記の構成において、ノズル孔の形状が扁平に形成され、ガラス繊維として異形断面ガラス繊維を製造するように構成されていることが好ましい。
【００１２】
本発明によれば、製造される複数のガラス繊維の相互間で断面形状及び断面積の均一化を図ることが可能であるため、断面形状及び断面積のバラつきを抑制することが困難である異形断面ガラス繊維の製造に本発明を適用すれば、その効果を好適に享受できる。
【００１３】
上記の構成において、ノズル孔の短径方向に沿った長さをＬ１とし、長径方向に沿った長さをＬ２としたとき、（Ｌ２／Ｌ１）の値が３〜１５の範囲内であることが好ましい。
【００１４】
このようにすれば、高扁平率の断面形状を有する異形断面ガラス繊維（以下、高扁平率繊維と表記）の複数を、相互に断面形状をバラつかせることなく製造できる。
【００１５】
上記の構成において、ノズル孔を囲う壁部が、ノズル孔の短径方向で対向する一対の長壁部と、長径方向で対向する一対の短壁部とを有し、一対の長壁部の各々が、下方に向けて口を開けた切欠き部を有し、ノズル孔の開口面積をＡとし、一対の短壁部の各々における内壁面のうち、切欠き部の頂部よりも下方に位置した壁面領域について、当該壁面領域をノズル孔の長径方向に沿う方向から視た場合の投影面積をＢとしたとき、（Ａ／Ｂ）の値が２〜５０の範囲内であることが好ましい。
【００１６】
（Ａ／Ｂ）の値が２未満である場合、ノズル孔の中央部から流出する溶融ガラスの流量が増加しやすく、高扁平率繊維を製造し難くなる虞がある。また、（Ａ／Ｂ）の値が５０を超える場合、一対の短壁部によって溶融ガラスを引っ張る作用が小さくなりやすく、高扁平率繊維を製造し難くなる虞がある。しかしながら、上記のように（Ａ／Ｂ）の値を２〜５０の範囲内とすれば、好適に高扁平率繊維を製造することが可能である。
【００１７】
上記の構成において、内周面が、ノズル孔の短径方向で対向する一対の第一面と、長径方向で対向する一対の第二面とを有し、第二面における表面粗さＲａの平均値が、第一面における表面粗さＲａの平均値よりも大きいことが好ましい。この場合、ノズル孔の内周面全体における表面粗さＲａの平均値が２μｍ以下となるようにすれば第二面の表面粗さＲａの平均値が２μｍを超えてもよい。
【００１８】
このようにすれば、第二面において第一面よりも表面粗さＲａの平均値が大きいことに起因して、第一面と第二面との比較において、第二面の方で溶融ガラスを引っ張る作用がより大きくなる。従って、ノズル孔から流出する溶融ガラスは、その断面の長手方向（ノズル孔の長径方向）に沿ってより強く引っ張られた状態で流出していく。これにより、製造される繊維の断面全体の丸まりを回避でき、その結果、高扁平率繊維を製造する上でより有利となる。
【００１９】
また、上記の課題を解決するために創案された本発明は、複数のノズル孔が設けられたブッシングを用いて、複数のノズル孔の各々より流出させた溶融ガラスからガラス繊維を製造するガラス繊維の製造方法であって、ノズル孔の内周面における表面粗さＲａの平均値を、２μｍ以下としたことに特徴付けられる。
【００２０】
本製造方法によれば、上記のガラス繊維の製造装置に係る説明で既に述べたものと同一の作用・効果が得られる。
【発明の効果】
【００２１】
本発明によれば、ブッシングに設けられた複数のノズル孔の各々より流出する溶融ガラスからガラス繊維を製造するに際し、製造される複数のガラス繊維の相互間で断面形状及び断面積の均一化を図ることが可能となる。
【図面の簡単な説明】
【００２２】
【図１】本発明の第一実施形態に係るガラス繊維の製造装置を示す断面図である。
【図２】図１のノズル周辺を拡大して示す断面図である。
【図３】図１のノズル周辺を拡大して示す底面図である。
【図４】本発明の第一実施形態に係るガラス繊維の製造装置に備わったノズルを示す図であって、（ａ）はノズルの側面図、（ｂ）は（ａ）の４ｂ−４ｂ断面図、（ｃ）は（ａ）の４ｃ−４ｃ断面図、（ｄ）は（ａ）の４ｄ−４ｄ断面図である。
【図５】異形断面ガラス繊維を示す断面図である。
【図６】本発明の第二実施形態に係るガラス繊維の製造装置に備わったノズルを示す図であって、（ａ）はノズルの側面図、（ｂ）は（ａ）の６ｂ−６ｂ断面図、（ｃ）は（ａ）の６ｃ−６ｃ断面図、（ｄ）は（ａ）の６ｄ−６ｄ断面図である。
【図７】本発明の第三実施形態に係るガラス繊維の製造装置に備わったノズル周辺を拡大して示す底面図である。
【図８】本発明の第四実施形態に係るガラス繊維の製造装置に備わったノズルを示す図であって、（ａ）はノズルの側面図、（ｂ）は（ａ）の８ｂ−８ｂ断面図、（ｃ）は（ａ）の８ｃ−８ｃ断面図、（ｄ）は（ａ）の８ｄ−８ｄ断面図である。
【発明を実施するための形態】
【００２３】
以下、本発明の実施形態に係るガラス繊維の製造装置および製造方法について、添付の図面を参照しながら説明する。なお、実施形態の説明で参照する各図面において、Ｘ方向、Ｙ方向、及び、Ｚ方向は相互に直交する方向である。そして、Ｘ方向およびＹ方向は水平方向であり、Ｚ方向は鉛直方向である。
【００２４】
＜ガラス繊維の製造装置および製造方法の第一実施形態＞
図１に示すように、ガラス繊維の製造装置は、ガラス原料から溶融ガラスＧを連続的に生成するガラス溶解炉１と、ガラス溶解炉１に接続されたフォアハース２と、フォアハース２に接続されたフィーダー３とを備える。溶融ガラスＧは、ガラス溶解炉１からフォアハース２を通じてフィーダー３に供給されると共に、フィーダー３内に貯留される。
【００２５】
本実施形態では、ガラス溶解炉１に単一のフィーダー３が接続されているが、複数のフィーダー３が接続されていてもよい。また、本実施形態においては、溶融ガラスＧはＥガラスからなるが、Ｄガラス、Ｓガラス、ＡＲガラス、Ｃガラス等の他のガラス材質からなってもよい。
【００２６】
フィーダー３の底部には、ブッシング４が図示省略のブッシングブロック等を介して取り付けられている。ブッシング４には、相互に同一の構成を有する複数のノズル５が設けられている。各ノズル５の近傍には、冷却手段としての冷却管６が配置されている。
【００２７】
ブッシング４、ノズル５、及び、冷却管６のそれぞれは、少なくとも一部が白金、又は、白金合金（例えば、白金ロジウム合金）により構成されている。
【００２８】
フィーダー３内に貯留された溶融ガラスＧは、複数のノズル５の各々から下方に引き出されながら冷却され、ガラス繊維（モノフィラメント）Ｇｍが製造される。ガラス繊維Ｇｍを成形する際の溶融ガラスＧの粘度は、１０２．０ｄＰａ・ｓ〜１０３・５ｄＰａ・ｓ（好ましくは１０２．５ｄＰａ・ｓ〜１０３・３ｄＰａ・ｓ）の範囲内に設定される。ここで言う「溶融ガラスＧの粘度」とは、ノズル５に流入する位置における溶融ガラスＧの粘度である。なお、溶融ガラスＧの粘度を調整するために、ガラス溶解炉１、フォアハース２、フィーダー３、及び、ブッシング４の中から選択される一、又は、複数の要素を通電加熱等で加熱してもよい。
【００２９】
ガラス繊維Ｇｍの表面には、図示省略のアプリケーターにより集束剤が塗布されると共に、１００本〜１００００本程度のガラス繊維Ｇｍが一本のストランドＧｓとして紡糸される。紡糸されたストランドＧｓは、巻き取り装置であるボビン７の周りに繊維束Ｇｒとして巻き取られる。ストランドＧｓは、例えば、１ｍｍ〜２０ｍｍ程度の長さに切断され、チョップドストランドとして利用される。
【００３０】
図２および図３に示すように、ノズル５は、溶融ガラスＧを流出させる先端部において、Ｘ方向で対向する一対の長壁部５１と、Ｙ方向で対向する一対の短壁部５２とを備え、これら壁部５１，５２により扁平な長円形のノズル孔５３が形成されている。ノズル孔５３の短径方向はＸ方向と一致すると共に、ノズル孔５３の長径方向はＹ方向と一致している。なお、ノズル孔５３は、扁平な形状であればよく、長円形の他、楕円形、長方形、菱形等であってもよい。
【００３１】
各長壁部５１には切欠き部５４が設けられており、ノズル孔５３の一部が切欠き部５４を通じてノズル５の外部空間と連通している。長壁部５１のＹ方向に沿った寸法は、短壁部５２のＸ方向に沿った寸法よりも長くなっている。なお、Ｚ方向から視て、長壁部５１がＹ方向に延び、短壁部５２がＸ方向に延びているが、反対に短壁部５２がＹ方向に延び、長壁部５１がＸ方向に延びていてもよい。
【００３２】
冷却管６は、その内部で流体としての冷却水Ｆが循環することで、溶融ガラスＧに対して冷却作用を及ぼす。冷却管６は、外形が板状に形成されており、板面がＹＺ平面と平行になるように配置されている。なお、冷却管６は、ブッシング４の底部に一体的に設けられているが、ブッシング４の底部から離間した位置に設けられていてもよい。また、冷却管６は、円管状に形成されていてもよい。
【００３３】
冷却管６の高さ位置は、溶融ガラスＧの冷却条件に応じて調整が可能となっている。例えば、冷却管６は、ノズル５から引き出された溶融ガラスＧと板面が面しないようにノズル５の先端部よりも上方に配置されていてもよいし、ノズル５及びノズル５から引き出された溶融ガラスＧの双方と板面が面するように配置されていてもよい。なお、冷却手段としては、冷却管６の他、空気流を誘導して冷却作用を及ぼす冷却フィン等を用いてもよい。また、冷却手段は、必須の構成ではなく省略してもよい。
【００３４】
図３に示すように、ブッシング４の底部では、複数のノズル列ＬがＸ方向に間隔を空けて平行に配置されている。各ノズル列Ｌには複数のノズル５が属している。同じノズル列Ｌに属する複数のノズル５は、これらの各々に形成されたノズル孔５３がＹ方向に延びた同一直線上に位置するように配置されている。
【００３５】
上記の冷却管６は、隣り合う両ノズル列Ｌ，Ｌの間において、ノズル列Ｌと平行に延びるように配置されている。これにより、冷却管６と対向した切欠き部５４を通じて、ノズル孔５３内を流通する溶融ガラスＧが冷却される。具体的には、ノズル５の先端部において、溶融ガラスＧは冷却管６により１０００℃以上の温度から急激に冷却される。ここで、冷却管６は、ブッシング４やノズル５を冷却することで、両者の熱による劣化を抑制して耐久性を高める機能もある。
【００３６】
図４（ａ）〜（ｄ）に示すように、各ノズル５の両長壁部５１，５１にそれぞれ設けられた切欠き部５４は、先端部側に移行するに連れてＹ方向に沿った開口幅が漸次に拡大する。両切欠き部５４，５４は、相互に同一寸法に形成された台形状をなしている。詳細には、切欠き部５４は、長壁部５１のＹ方向における中心線Ｍ１上に上底の中点Ｔ１を有し、且つ、中心線Ｍ１を基準として対称な等脚台形状（上底が下底よりも短い）をなす。内角θ１（上底の両側の内角）の角度は、例えば、９０°超〜１６０°（好ましくは、１１０°〜１５０°）である。
【００３７】
切欠き部５４の形状は、台形状に限定されるものではなく、他の形状としてもよい。例えば、三角形状や半円形状であってもよい。これら他の形状を採用する場合でも、切欠き部５４は、先端部側に移行するに連れてＹ方向に沿った開口幅が漸次に拡大していることが好ましい。また、切欠き部５４は、必須の構成ではなく省略してもよいし、両長壁部５１，５１の一方のみに設けられていてもよい。
【００３８】
ノズル孔５３は、ノズル５の基端部側に形成されて溶融ガラスＧを流入させる流入口と、先端部側に形成されて溶融ガラスＧを流出させる流出口とを有し、流入口から流出口までが均一な形状に形成されている。ここで、複数のノズル５に形成された各ノズル孔５３は、相互に同一な構成（形状、寸法、後述の内周面Ｓの表面粗さ）となっている。なお、流入口と流出口との間でノズル孔５３の形状は異なっていてもよい。つまり、流入口から流出口に至るまでにノズル孔５３の形状が変化していてもよい。
【００３９】
図４（ｄ）に示すように、ノズル孔５３のＸ方向に沿った長さ（短径方向の長さ）をＬ１とし、Ｙ方向に沿った長さ（長径方向の長さ）をＬ２としたとき、（Ｌ２／Ｌ１）の値は３〜１５の範囲内となっている。なお、流入口から流出口に至るまでにノズル孔５３の形状が変化する場合には、変化の前後で（Ｌ２／Ｌ１）の値が３〜１５の範囲内となるようにする。この場合、変化の前後で（Ｌ２／Ｌ１）の値が異なっていてもよい。
【００４０】
ノズル孔５３は、白金、又は、白金合金で構成された内周面Ｓを備える。内周面Ｓの表面粗さＲａ（算術平均粗さ）の平均値は、２μｍ以下となっている。内周面Ｓは、Ｘ方向（ノズル孔５３の短径方向）で対向する一対の第一面Ｓａと、Ｙ方向（ノズル孔５３の長径方向）で対向する一対の第二面Ｓｂとを有する。第二面Ｓｂにおける表面粗さＲａの平均値は、第一面Ｓａにおける表面粗さＲａの平均値よりも大きくなっている。なお、内周面Ｓの表面粗さＲａの平均値は、０．１μｍ〜２μｍの範囲内であることが好ましく、０．３μｍ〜１．５μｍの範囲内であることがより好ましい。
【００４１】
上記の表面粗さＲａの値、ひいては、表面粗さＲａの平均値は、例えば、以下のようにして調節が可能である。つまり、ドリルを用いた孔開け加工でノズル孔５３を形成するに際して、ドリルの形状を変更したり、ドリルを振動させたりして調節が可能である。また、形成後のノズル孔５３に対し、再度ドリルを接触させたり、焼きなましを施したりすることでも調節が可能である。
【００４２】
ここで、表面粗さＲａの平均値は、未使用の状態（溶融ガラスＧを流通させる前の状態）における値である。具体的な表面粗さＲａの平均値の測定態様は、以下の（１）〜（４）のとおりである。（１）本製造装置に組み込むことが可能なノズル５を同一の作製条件の下で複数作製した後、これらの中から測定対象となるノズル５をサンプルとして抜き取る。（２）抜き取ったサンプルをノズル孔５３の孔軸が延びる方向（本製造装置に組み込んだ場合にＺ方向となる方向）に沿って切断する。（３）ノズル孔５３の内周面Ｓ（第一面Ｓａおよび第二面Ｓｂ）について、ＪＩＳ  Ｂ  ０６０１：２００１に準拠し、孔軸が延びる方向に沿って測定を行う。なお、測定には小坂研究所社製のサーフコーダ（製品名：ＥＴ４０００）を使用し、測定距離は１ｍｍとした。ここで、測定は相互に位置が異なる６箇所（第一面Ｓａと第二面Ｓｂとの各々について３箇所ずつ）に対して実施した。（４）６箇所のそれぞれで測定された表面粗さＲａの値の平均をとり、内周面Ｓの表面粗さＲａの平均値とした。さらに、第一面Ｓａおよび第二面Ｓｂのそれぞれで測定された３個の表面粗さＲａの値の平均をとり、それぞれ第一面Ｓａおよび第二面Ｓｂの表面粗さＲａの平均値とした。その上でサンプル以外のノズル５の内周面Ｓ、第一面Ｓａ、及び、第二面Ｓｂにおける各表面粗さＲａの平均値を、サンプルについて測定された各表面粗さＲａの平均値と同じ値と見做した。
【００４３】
また、ノズル孔５３の内周面Ｓにおける表面粗さＲｚ（最大高さ）の平均値は、３μｍ〜２０μｍの範囲内であることが好ましい。なお、第二面Ｓｂの表面粗さＲｚの値は、第一面Ｓａの表面粗さＲｚの値よりも大きい。
【００４４】
上記のように構成された本製造装置により製造されるガラス繊維Ｇｍの各々は、図５に示すように、扁平な断面形状（引き出し方向に垂直な断面における形状）を有する異形断面ガラス繊維となる。本製造装置によれば、複数のノズル孔５３の各々より流出する溶融ガラスＧの流量を可及的に均一にできることから、製造される複数のガラス繊維Ｇｍの相互間で断面形状及び断面積の均一化が図られる。
【００４５】
上記の効果が得られる理由を詳述すると、複数のノズル孔５３の各々における内周面Ｓの表面粗さは、ガラス繊維Ｇｍの製造中に、内周面Ｓ自体の熱と溶融ガラスＧの熱で徐々に小さくなっていく。このとき、高温の溶融ガラスＧがノズル孔５３に流入するほど、表面粗さの小さくなる速度が速くなる。そして、複数のノズル孔５３において、中央側に位置するノズル孔５３に流入する溶融ガラスＧの温度は、周辺側に位置するノズル孔５３に流入する溶融ガラスＧの温度よりも高いため、相対的に高温の溶融ガラスＧが流入するノズル孔５３と、相対的に低温の溶融ガラスＧが流入するノズル孔５３との間で、内周面Ｓの表面粗さにバラつきが発生する。この表面粗さのバラつきにより、従来においては、複数のノズル孔５３の相互間で溶融ガラスＧに作用する摩擦抵抗の大きさに差異が生じ、各ノズル孔５３から流出する溶融ガラスＧの流量にバラつきが生じていた。その結果、製造される複数のガラス繊維Ｇｍの相互間で断面形状及び断面積を均一にすることが困難となっていた。しかしながら、本製造装置のように、ノズル孔５３の内周面Ｓにおける元来の表面粗さ（未使用の状態における表面粗さ）を小さくし、表面粗さＲａの平均値が２μｍ以下となるようにしておけば、複数のノズル孔５３の各々より流出する溶融ガラスＧの流量のバラつきを抑制できる。これにより、複数のガラス繊維Ｇｍの相互間で断面形状及び断面積を均一にすることが可能となる。
【００４６】
＜ガラス繊維の製造装置および製造方法の第二実施形態＞
以下、第二実施形態について説明する。なお、第二実施形態の説明において、上記の第一実施形態で説明済みの要素と実質的に同一な要素については、同一の符号を付すことで重複する説明を省略している。
【００４７】
図６（ａ）〜（ｄ）に示すように、第二実施形態が上記の第一実施形態と相違している点は、以下の二点である。すなわち、ノズル５に形成されたノズル孔５３の形状が相違している点と、ノズル５の長壁部５１に設けられた切欠き部５４の形状が相違している点である。
【００４８】
ノズル孔５３は、Ｙ方向に細長いスリット部５３ａと、スリット部５３ａの両端部に設けられ、スリット部５３ａよりもＸ方向の寸法が大きい拡大部５３ｂとを有する。つまり、ノズル孔５３は、拡大部５３ｂが略円形状をなすダンベル形状に形成されている。切欠き部５４は、ノズル５の先端部側に移行するに連れてＹ方向に沿った開口幅が拡大することなく、均一幅に形成されている。なお、ノズル孔５３の第二面Ｓｂは、拡大部５３ｂの内周面に沿って取り付けられた可撓性を有する板材の板面（表面粗さＲａの平均値が０．１μｍ〜２μｍ）で構成されていてもよい。
【００４９】
＜ガラス繊維の製造装置および製造方法の第三実施形態＞
以下、第三実施形態について説明する。なお、第三実施形態の説明において、上記の第一実施形態で説明済みの要素と実質的に同一な要素については、同一の符号を付すことで重複する説明を省略している。
【００５０】
図７に示すように、第三実施形態が上記の第一実施形態と相違している点は、以下の二点である。すなわち、Ｚ方向から視たときに、各ノズル列Ｌに属する複数のノズル５の配置される向きが相違している点と、ノズル５の両長壁部５１，５１の双方において切欠き部５４が省略されている点である。
【００５１】
各ノズル５において、長壁部５１はＸ方向に延びると共に、短壁部５２はＹ方向に延びている。また、ノズル孔５３の長径方向がＸ方向と一致すると共に、短径方向がＹ方向と一致している。これにより、ノズル５の両短壁部５２，５２がそれぞれ水冷管６と対向している。なお、切欠き部５４は、必ずしも省略する必要はなく、長壁部５１に設けられていてもよい。この場合、切欠き部５４は、上記の第一実施形態と同一形状であってもよいし、第二実施形態と同一形状であってもよい。
【００５２】
＜ガラス繊維の製造装置および製造方法の第四実施形態＞
以下、第四実施形態について説明する。なお、第四実施形態の説明において、上記の第一実施形態で説明済みの要素と実質的に同一な要素については、同一の符号を付すことで重複する説明を省略している。
【００５３】
図８（ａ）〜（ｄ）に示すように、第四実施形態が上記の第一実施形態と相違している点は、以下の二点である。すなわち、ノズル５に形成されたノズル孔５３の形状が相違している点と、ノズル５の長壁部５１に設けられた切欠き部５４の形状が相違している点である。
【００５４】
ノズル孔５３は、四隅に位置するコーナー部にＲ（丸み）を有する扁平な長方形状に形成されている。切欠き部５４は、ノズル５の先端部側に移行するに連れてＹ方向に沿った開口幅が拡大することなく、均一幅に形成されている。
【００５５】
ここで、ノズル孔５３の開口面積（図８（ｃ）にてクロスハッチングを施した領域の面積）をＡとする。さらに、短壁部５２の内壁面をなす第二面Ｓｂのうち、切欠き部５４の頂部５４ａよりも下方に位置した壁面領域について、当該壁面領域をＹ方向から視た場合の投影面積（図８（ｄ）にてクロスハッチングを施した領域の面積）をＢとする。このとき、（Ａ／Ｂ）の値は２〜５０の範囲内に設定されている。好ましくは（Ａ／Ｂ）の値を６〜１０の範囲内に設定する。なお、本実施形態でのＡの面積は、（Ｌ１×Ｌ２）の値に略等しくなる。一方、本実施形態でのＢの面積は、切欠き部５４のＺ方向に沿った切欠き長さをＷとすれば（Ｗ×Ｌ１）の値に等しい。従って、本実施形態における（Ａ／Ｂ）の値は、（Ｌ２／Ｗ）の値に略等しくなる。
【００５６】
なお、本実施形態では、ノズル５の先端部側に移行するに連れて切欠き部５４のＹ方向に沿った開口幅が拡大することなく均一幅に形成されているが、上記の第一実施形態のように開口幅が変化していてもよい。
【００５７】
ここで、本発明に係るガラス繊維の製造装置および製造方法は、上記の各実施形態で説明した構成や態様に限定されるものではない。例えば、上記の各実施形態では、ガラス繊維として異形断面ガラス繊維を製造しているが、円形断面を有する通常のガラス繊維を製造してもよい。
【実施例】
【００５８】
本発明の実施例として、上記の第四実施形態と同一の態様の下、［表１］のとおり（Ｌ２／Ｗ）の値と、ノズル孔５３の扁平比（Ｌ２／Ｌ１）の値とを変更しながら、ガラス繊維Ｇｍ（異形断面ガラス繊維）を製造した。そして、製造されたガラス繊維Ｇｍの扁平比を割り出した。
【００５９】
［表１］に示す実施例１〜７の具体的な実施条件は、ノズル孔５３の内周面Ｓにおける表面粗さＲａの平均値が、１．５μｍであるノズル５を１００個配列したブッシング４を用いて、溶融ガラスＧの粘度が１０３．０ｄＰａ・ｓとなる成形温度で、８００ｍ／分から３０００ｍ／分の速度で紡糸を行った。得られたガラス繊維Ｇｍの断面形状を観察し異形断面糸の扁平比（長径/短径比）を算出した。なお、１００個の各ノズル５について、ノズル孔５３の内周面Ｓにおける表面粗さＲａの平均値は、上記の第一実施形態で説明した測定態様と同様の態様の下で測定した値である。
【００６０】
【表１】
2019108262.tif 000003
【００６１】
実施例１〜７において、ガラス繊維Ｇｍの扁平比の標準偏差が０．１５以下となった。［表１］に示す結果から、（Ｌ２／Ｗ）の値が２〜５０の範囲内との条件と、（Ｌ２／Ｌ１）の値が３〜１５の範囲内との条件の双方を満たす実施例１〜５では、製造されたガラス繊維Ｇｍ（異形断面ガラス繊維）の扁平比が、特に大きくなっていることが分かる。
【符号の説明】
【００６２】
４        ブッシング
５１      長壁部
５２      短壁部
５３      ノズル孔
５４      切欠き部
５４ａ    頂部
Ａ        開口面積
Ｂ        投影面積
Ｇ        溶融ガラス
Ｇｍ      ガラス繊維
Ｌ１      ノズル孔の短径方向に沿った長さ
Ｌ２      ノズル孔の長径方向に沿った長さ
Ｓ        ノズル孔の内周面
Ｓａ      第一面
Ｓｂ      第二面
【図１】
2019108262.tif 000004
【図２】
2019108262.tif 000005
【図３】
2019108262.tif 000006
【図４】
2019108262.tif 000007
【図５】
2019108262.tif 000008
【図６】
2019108262.tif 000009
【図７】
2019108262.tif 000010
【図８】
2019108262.tif 000011